(57)【要約】【課題】簡単な構造でポリマーの流路形状を最適化させることにより、空気の残存をなくし、糸切れの発生、紡出糸の品質斑を低減できる矩形紡糸パックおよび合成繊維の紡糸方法を提供する。【解決手段】下部パックケース内に、紡糸されるポリマーの全体流れの方向に順に濾過材と、多孔板と、上面から見た孔配置が矩形である口金とをこの順序で配置し、これら濾過材と、多孔板と、口金とを上部パックケースで一体に組み立ててなる紡糸パックであり、前記上部パックケースはポリマー全体流れに直交する断面を見たとき、その断面形状が矩形であるポリマー流路を有しており、紡糸パックの中心軸を通り、ポリマー全体流れに平行な断面を見たとき、ポリマー流路壁面の傾斜が下流にいくにつれ緩やかになる末広がり状であることを特徴とする矩形紡糸パック。【選択図】図１
2008156808.tif 000002
【特許請求の範囲】
【請求項１】
下部パックケース内に、紡糸されるポリマーの全体流れの方向に順に濾過材と、多孔板と、上面から見た孔配置が矩形である口金とをこの順序で配置し、これら濾過材と、多孔板と、口金とを上部パックケースで一体に組み立ててなる紡糸パックであり、前記上部パックケースはポリマー全体流れに直交する断面を見たとき、その断面形状が矩形であるポリマー流路を有しており、紡糸パックの中心軸を通り、ポリマー全体流れに平行な断面を見たとき、ポリマー流路壁面の傾斜が下流にいくにつれ緩やかになる末広がり状であることを特徴とする矩形紡糸パック。
【請求項２】
前記ポリマー流路において、紡糸パックの中心軸をポリマー流れ方向を負とするｚ軸とし、ｚ軸と上部パックケース流出面とが交わる点を原点、原点を通り上部パックケース流出面の一辺に平行な方向をｘ軸、原点を通り前記ｘ軸に直交する方向をｙ軸、上部パックケース流出面からポリマー流入管流出面までの距離をＬ、ポリマー流入管半径をｒとすると、ｚ軸に直交するポリマー流路断面が、下記式（１）
【数１】
2008156808.tif 000008
を満足する点を中心値とし±１５％の範囲内に頂点を有する矩形である、請求項１に記載の矩形紡糸パック。
ただし、Ｘ１：上部パックケース流出面におけるｘ軸方向の一辺長さの１／２
Ｙ１：上部パックケース流出面におけるｙ軸方向の一辺長さの１／２
【請求項３】
前記ポリマー流路において、紡糸パックの中心軸をポリマー流れ方向を負とするｚ軸とし、ｚ軸と上部パックケース流出面とが交わる点を原点、原点を通り上部パックケース流出面の一辺に平行な方向をｘ軸、原点を通り前記ｘ軸に直交する方向をｙ軸、上部パックケース流出面からポリマー流入管流出面までの距離をＬ、ポリマー流入管半径をｒ、前記ポリマー流路を、ｚ＝０を１段目としてｚ軸方向にｎｍａｘ段に分割すると、ｚ＝ｚｎであるｎ段目のｚ軸に直交するポリマー流路断面が、下記式（１）
【数２】
2008156808.tif 000009
を満足する点を中心値とし±１５％の範囲内に頂点を有する矩形をしており、ポリマー流路壁面はｚ＝ｚｎであるｎ段目断面の矩形の各辺と、ｚ＝ｚｎ＋１である（ｎ＋１）段目断面の矩形の各辺が直線で結ばれた平面である、請求項１に記載の矩形紡糸パック。
ただし、Ｘ１：上部パックケース流出面におけるｘ軸方向の一辺長さの１／２
Ｙ１：上部パックケース流出面におけるｙ軸方向の一辺長さの１／２
【請求項４】
請求項１〜３のいずれかに記載の矩形紡糸パックを用いて紡糸することを特徴とする合成繊維の紡糸方法。
【発明の詳細な説明】
【技術分野】
【０００１】
本発明は、合成繊維用の矩形紡糸パックおよび合成繊維の紡糸方法に関するものであり、さらに詳しくは、ポリマーが流入するパック内での空気の残存、ポリマー吐出斑を改善する矩形紡糸パックおよびこのパックを用いた合成繊維の紡糸方法に関するものである。
【背景技術】
【０００２】
一般に合成繊維の紡糸に用いられる紡糸パックとしては、図３に示す丸型紡糸パックが広く使われており、下部パックケース５内に、紡糸されるポリマーの全体流れの方向に順に濾過材２と、多孔板３と、上面から見た形状が円形である口金４を配置し、これら濾過材２と、多孔板３と、口金４とをポリマー流入管６を有する上部パックケース１で一体に組み立てて構成されている。前記上部パックケース１は、図４に示すように、ポリマー流れに直交する断面を見たとき、その断面形状が円形であるポリマー流路Ｆ１を有しており、ポリマーは、図示しないポリマー供給管から上部パックケース１に備えられているポリマー流入管６へ導入され、濾過材２、多孔板３を経て口金４から紡糸されるようになっている。
【０００３】
これまで前記丸型紡糸パックについては、ポリマーの異常滞留による糸切れや糸状の品質斑といった課題に対する対策として、例えば、上部パックケースの適正な壁面形状について提案され（例えば、特許文献１参照）、また、上部パックケース端部を円弧状にすることで紡糸パックケース内端部における異常滞留の防止について提案されており（例えば、特許文献２参照）、丸型紡糸パック内での流れの適正化対策が講じられてきた。
【０００４】
しかしながら、近年生産性向上による生産機の大型化の流れを受け、口金ホール数をより増やすことができる矩形口金のニーズが高まっている。その中で合成繊維の紡糸に用いられる矩形紡糸パックとしては、図５に示す構造の矩形紡糸パックが知られているが、この矩形紡糸パック技術には次のような欠点がある。
【０００５】
前記矩形紡糸パックにおいては、ポリマーがポリマー流入管６から上部パックケース１内のポリマー流入管６の流出面と上部パックケース下端までを直線で結んだポリマー流路Ｆ１を経て、濾過材まで流入するが、ポリマー全体流れに直交する断面にて、図６に示すように、その断面の中心から壁面までの各距離が不均一であるため、流入されたポリマーがその断面における壁面に到達するまでの時間が異なる。そのため、上部パックケース１内にてポリマー滞留時間の異なる領域が生まれ、前記ポリマー滞留時間が長い領域ではポリマーが劣化され、糸切れが生じやすくなったり、太さに斑を生じさせるなどの品質斑を生じさせる問題があった。
【０００６】
また、ポリマー流路内において、ポリマー流速のバラツキが大きく、流速の遅い部分にて空気が残存しやすく、残存空気の流出による糸切れを発生させていた。
【０００７】
これらの課題に対し、上記特許文献の技術は丸型紡糸パックに限定した技術内容であり、仮に上記特許文献１を矩形紡糸パックの上部パックケースに適用させた場合、図２１に示すように上部パックケース端部にポリマー全体流れに平行な方向に壁が作られ、上部パックケース端部においてポリマーの異常滞留が生じやすくなる。特に短辺方向においては前記壁が高くなるため、空気も残存しやすくなり、ポリマー流れを適正化することができない。また、ポリマーを外周方向へ導くことのできる多孔板を用いて紡糸パックの上部パックケース端部までの流れを適正化することについても提案されているが（例えば、特許文献３参照）、上部パックケース内のポリマー流入管の流出面と上部パックケース下端までを直線で結んだポリマー流路であるため、空気が残存しやすい領域が生まれ、残存空気の流出による糸切れが発生することから適用できず、上記問題の解決には至らなかった。
【特許文献１】特開平６−２６４３０４号公報
【特許文献２】特開２０００−０１７５１７号公報
【特許文献３】特開２００３−３４２８２６号公報
【発明の開示】
【発明が解決しようとする課題】
【０００８】
本発明の目的は、上記した従来の問題点を解決しようとするものであり、簡単な構造でポリマーの流路形状を最適化させることにより、空気の残存をなくし、糸切れの発生、紡出糸の品質斑を低減できる矩形紡糸パックおよび合成繊維の紡糸方法を提供することにある。
【課題を解決するための手段】
【０００９】
上記課題を解決するための本発明は、次のいずれかの構成を有する。すなわち、
（１）下部パックケース内に、紡糸されるポリマーの全体流れの方向に順に濾過材と、多孔板と、上面から見た孔配置が矩形である口金とをこの順序で配置し、これら濾過材と、多孔板と、口金とを上部パックケースで一体に組み立ててなる紡糸パックであり、前記上部パックケースはポリマー全体流れに直交する断面を見たとき、その断面形状が矩形であるポリマー流路を有しており、紡糸パックの中心軸を通り、ポリマー全体流れに平行な断面を見たとき、ポリマー流路壁面の傾斜が下流にいくにつれ緩やかになる末広がり状であることを特徴とする矩形紡糸パック。
【００１０】
（２）前記ポリマー流路において、紡糸パックの中心軸をポリマー流れ方向を負とするｚ軸とし、ｚ軸と上部パックケース流出面とが交わる点を原点、原点を通り上部パックケース流出面の一辺に平行な方向をｘ軸、原点を通り前記ｘ軸に直交する方向をｙ軸、上部パックケース流出面からポリマー流入管流出面までの距離をＬ、ポリマー流入管半径をｒとすると、ｚ軸に直交するポリマー流路断面が、下記式（１）
【００１１】
【数１】
2008156808.tif 000003
【００１２】
を満足する点を中心値とし±１５％の範囲内に頂点を有する矩形であることを特徴とする前記（１）に記載の矩形紡糸パック。
ただし、Ｘ１：上部パックケース流出面におけるｘ軸方向の一辺長さの１／２
Ｙ１：上部パックケース流出面におけるｙ軸方向の一辺長さの１／２
（３）前記ポリマー流路において、紡糸パックの中心軸をポリマー流れ方向を負とするｚ軸とし、ｚ軸と上部パックケース流出面とが交わる点を原点、原点を通り上部パックケース流出面の一辺に平行な方向をｘ軸、原点を通り前記ｘ軸に直交する方向をｙ軸、上部パックケース流出面からポリマー流入管流出面までの距離をＬ、ポリマー流入管半径をｒ、前記ポリマー流路を、ｚ＝０を１段目としてｚ軸方向にｎｍａｘ段に分割すると、ｚ＝ｚｎであるｎ段目のｚ軸に直交するポリマー流路断面が、下記式（１）
【００１３】
【数２】
2008156808.tif 000004
【００１４】
を満足する点を中心値とし±１５％の範囲内に頂点を有する矩形をしており、ポリマー流路壁面はｚ＝ｚｎであるｎ段目断面の矩形の各辺と、ｚ＝ｚｎ＋１である（ｎ＋１）段目断面の矩形の各辺が直線で結ばれた平面である、請求項１に記載の矩形紡糸パック。
ただし、Ｘ１：上部パックケース流出面におけるｘ軸方向の一辺長さの１／２
Ｙ１：上部パックケース流出面におけるｙ軸方向の一辺長さの１／２
（４）前記（１）〜（３）のいずれかに記載の矩形紡糸パックを用いて紡糸することを特徴とする合成繊維の紡糸方法。
【発明の効果】
【００１５】
本発明の矩形紡糸パックによれば、ポリマー流路を最適化することができるようになる。したがって、パック内での空気の残存、ポリマー吐出斑を防止することができ、安定して紡糸することが可能となり、品質の低下を防ぎ、品質および生産性を大幅に向上させることができる。
【発明を実施するための最良の形態】
【００１６】
以下、図面に基づき、本発明の実施形態についてさらに詳しく説明する。
【００１７】
図１は、本発明に係る矩形紡糸パックの一実施形態を示すポリマー流れに平行な断面図である。図１において、下部パックケース５内に、紡糸されるポリマーの全体流れの方向に順に濾過材２と、多孔板３と、上面から見た孔配置が矩形である口金４を配置し、これら濾過材２と、多孔板３と、口金４とをポリマー流入管６を有する上部パックケース１で一体に組み立ててなるものである。上部パックケース１は、ポリマー流れに直交する断面を見たとき、その断面形状が矩形であり、かつ、紡糸パックの中心軸を通り、ポリマー全体流れに平行な断面を見たとき、ポリマー流路壁面の傾斜が下流にいくにつれ緩やかになる末広がり状のポリマー流路Ｆ１を形成している。なお、符号７は、組立時に各部材が直接接触して損傷したり、ポリマーの流出を防いだりするためのパッキンを示し、符号８は組立用のボルトを示している。
【００１８】
上記において、濾過材２は、金網や不織布のようなもので、紡糸にあたって問題になるようなポリマー中の異物を除去するとともに、比較的大きな流動抵抗を有していてポリマーを均一分散させる作用をもつ。また、多孔板３は濾過材を支えるものである。
【００１９】
この紡糸用口金パックにおけるポリマーの概略の全体流れを説明すると、ポリマーは、図示しない上流工程からポリマー供給管を経て、ポリマーを上部パックケース１に流入させるために備えられているポリマー流入管６を通り、ポリマー流路Ｆ１を経て、濾過材２で異物が除去された後、多孔板３を通って口金４に至り、その口金４から吐出されて糸となる。すなわち、紡糸される。
【００２０】
次にポリマー流路Ｆ１形状について説明する。
【００２１】
図７〜９は、本発明に係る矩形紡糸パックにおける上部パックケース１のポリマー流路Ｆ１の三面図を示している。ポリマー流路Ｆ１とは、ポリマー流入管６から供給されたポリマーが、ポリマー全体流れに直交する方向に拡がるようにするためのものであり、そのポリマー全体流れに直交する断面形状は、ポリマー流路Ｆ１の流出面が矩形であるため、ポリマー全体流れに直交する断面形状も矩形となっている。また、ポリマー流路Ｆ１は、紡糸パックの中心軸を通り、ポリマー全体流れに平行な断面を見たとき、ポリマー流路壁面の傾斜が下流にいくにつれ緩やかになる末広がり状となっている。このような形状とすることで、ポリマーが壁面に沿って流れやすくなるため、ポリマー流入管６の流出面と上部パックケース下端までを単純に直線で結んだ流路形状にくらべ、全体流れの方向と直交する方向にポリマーを拡げることができ、紡糸パック内でのポリマー滞留時間が均一になる。ここで、ポリマー流路Ｆ１の流出面は、以後上部パックケース１の流出面とし、外周部に丸みを持たせたものも含むものとし、ポリマー流路Ｆ１への流入面とポリマー流入管６との境界面を、以後ポリマー流入管６の流出面とし、外周部に丸みを持たせたものも含むものとする。
【００２２】
そして、この壁面の形状は、ポリマー全体流れに直交する断面をみたとき、下記計算式を満足する各頂点を有する矩形を有することが好ましい。
【００２３】
図７〜９中、矩形紡糸パックの中心軸をポリマー流れ方向を負とするｚ軸、ｚ軸と上部パックケース１の流出面とが交わる点を原点、原点を通り上部パックケース１の流出面の一辺に平行する方向をｘ軸、原点を通り前記ｘ軸に直交する方向をｙ軸、上部パックケース１の流出面からポリマー流入管６の流出面までの距離をＬ、ポリマー流入管半径をｒ、ｚ＝０における矩形面におけるｘ軸方向の辺長さの１／２をＸ１、ｚ＝０における矩形面のｙ軸方向の辺長さの１／２をＹ１とする。
【００２４】
ここでポリマー流路について、ポリマー流路壁面の傾斜が、図８に示すような上部パックケース１の流出面付近にて急に緩やかになるものであったり、あるいは図９に示すように、傾斜が少しずつ緩やかになるものであっても、ポリマー流路壁面の傾斜が下流にいくにつれ緩やかになる末広がり状である限り、ポリマーが壁面に沿って流れやすくなるため、ポリマーを全体流れの方向と直交する方向に拡がり易くすることができ、ポリマーの異常滞留を減らすことができるが、図７に示すようなポリマー流入管６の流出面における点と上部パックケース１の流出面における点を曲線で結び、任意の高さｚにおける直交するポリマー流路断面が、下記式（１）
【００２５】
【数３】
2008156808.tif 000005
【００２６】
を満足する点を頂点とする矩形断面となるとき、断面形状である矩形の各辺は等比倍されるため、ポリマー流路はポリマー流入管から前記ｘ−ｙ断面でみて、ｘ，ｙ方向に一定の割合で拡げられることとなり、ポリマーを全体流れに直交する方向に一定の割合で拡がり易くすることができるので、さらに効果的である。ここで、図８および図９においては、式（１）から導かれる壁面を参照のため点線で示している。なお、この矩形断面の頂点は正確に式（１）に一致しなくても、式（１）の値を中心値とし±１５％の範囲内に頂点を有する矩形とすれば、実用上十分な効果を得ることができる。図７に対して、式（１）の値＋１５％に頂点を有する仮想壁面と、式（１）の値−１５％に頂点を有する仮想壁面とを書き加えたものを、図１０に示す。
【００２７】
また、前記式（１）を満足するポリマー流路が好ましいが、上記のような曲面を機械加工・製作するのは複雑であるため、ポリマー全体流れに対して直交する矩形面を数段に分けて作成し、段階的かつ直線的に拡がる流路形状としてもよい。矩形面を数段に分けて製作することで、上記式を満たすポリマー流路を有する上部パックケースと同等の効果が得られるだけでなく、複雑な加工を必要とすることなく、ポリマー流れを適正化できる上部パックケースに仕上げることができる。
【００２８】
このときの形状例についてさらに詳しく説明する。図２中、矩形紡糸パックの中心軸をポリマー流れ方向を負とするｚ軸、ｚ軸と上部パックケース１の流出面とが交わる点を原点、原点を通り上部パックケース１の流出面の一辺に平行する方向をｘ軸、原点を通り前記ｘ軸に直交する方向をｙ軸、上部パックケース１の流出面からポリマー流入管６の流出面までの距離をＬ、ポリマー流入管半径をｒ、ｚ＝０における矩形面におけるｘ軸方向の辺長さの１／２をＸ１、ｚ＝０における矩形面のｙ軸方向の辺長さの１／２をＹ１とする。
【００２９】
いま、上部パックケース１の流出面からポリマー流入管６の流出面までの高さＬを、ｚ＝０を１段目としてｚ軸方向にｎｍａｘ段に分割すると、ｚ＝ｚｎであるｎ段目のｚ軸に直交するポリマー流路断面は、下記式（１）
【００３０】
【数４】
2008156808.tif 000006
【００３１】
を満たす各頂点を有する矩形となる。そして、ｚ＝ｚｎであるｎ段目の矩形の各辺と、ｚ＝ｚｎ＋１である（ｎ＋１）段目の矩形の各辺が直線で結ばれ、さらにｎｍａｘ段目については、ポリマー流入管６の流出面と同形状とし、（ｎｍａｘ−１）段目の矩形とは滑らかに連結することで、ポリマー流路壁面が曲面である形状と類似させることができる。また、ｎは２以上の自然数であり、ポリマー流路壁面を曲面に近付けるためにも、５以上であることが好ましく、上限値は限定しないが、機械加工を容易にするためにも好ましくはｎ＝１２以下がよい。
【００３２】
ここで、各段高さは均等になるように分割されることがより好ましいが、常に均等に分割される必要はなく、ポリマー流路における下流に行くにつれて各段高さが狭くなったり、あるいは広くなっても、ｚ軸に直交する断面形状が前記式（１）を満たす各頂点を有する矩形であれば、十分な効果を得ることができる。
【００３３】
さらに、上記各段の矩形の頂点についても、必ずしも正確に上式の値である必要はなく、座標値を自然数にするためであったり、あるいは製作がしやすい値にするために上式（１）を中心とした値の±１５％の範囲に設定すれば十分な効果を得ることができる。
【００３４】
また、ポリマー流路の各稜線はなめらかな丸みを持たせることが好ましく、本発明における矩形断面とはこのような角部に丸みを持たせた矩形も含むものとする。また、この稜線の丸みはＲ１ｍｍからＲ１０ｍｍの範囲であることが好ましく、この範囲であれば、ポリマー流路の断面形状を矩形と見なすことができ、また、稜線の角部で流れが乱れることもなく、好ましい。
【００３５】
本発明の矩形紡糸パックは、特に高粘度の熱可塑性樹脂の紡糸に有用である。さらに粘度が５０〜５０，０００ポイズのポリマーに対して特に有効であり、本発明の矩形紡糸パックを使用することにより、パック内で空気の残存をなくし、糸切れや糸条の太さ斑を起こすことなく安定に紡糸が可能になる。
【実施例】
【００３６】
以下、実施例をあげて本発明の効果を具体的に説明するが、本発明による実施態様は本実施例に限定されるものではない。本実施例では、紡糸パック内における流速分布について数値解析ツール（メーカー：ＣＤ−ａｄａｐｃｏ、解析ソフト：ＳＴＡＲ−ＣＤ）を用い、上部パックケース内でのポリマー流れについて定常流れ解析を行った。
（実施例１）
図１に示す本発明のポリマー流路を有する上部パックケースを用いた矩形紡糸パックにおいて、濾過材２、多孔板３、口金４を多孔体媒質として疑似し、この多孔体媒質にかかる圧力損失ΔＰはＥｒｇｕｎ方程式を適用させた下記式（２）
【００３７】
【数５】
2008156808.tif 000007
【００３８】
より多孔体媒質中を通過する流速ｖと透過係数α、βにて導かれる。このとき、αは多孔体媒質を通過する流速ｖの二乗に比例する項の係数であり、βは多孔体媒質を通過する流速ｖに比例する項の係数である。ｔは多孔体媒質の厚みであり、各多孔体媒質の厚みｔは、濾過材２では１ｍｍ、多孔板３では２５ｍｍ、口金４では９ｍｍとした。各多孔体媒質の透過係数については、濾過材２ではα：１．０×１０−５ｋｇ／ｍ４、β：１．０×１０１２ｋｇ／ｍ３ｓとし、多孔板３ではα：９．３×１０７ｋｇ／ｍ４、β：６．５×１０８ｋｇ／ｍ３ｓ、口金４ではα：１．３×１０１１ｋｇ／ｍ４、β：１．７×１０１１ｋｇ／ｍ３ｓとした。また、計算を簡略化させるために矩形紡糸パックの４分の１対称形状について数値解析を行い、このときの上部パックケースは、均等に５段に分割されたものとし、各定数パラメータとして、ｒ＝８ｍｍ、Ｌ＝４０ｍｍ、Ｘ１＝１６０ｍｍ、Ｙ１＝４０ｍｍとした。かかる紡糸原液としては、密度が１０８５ｋｇ／ｍ３、粘性係数が１１２．２ｋｇ／ｍｓの溶液をポリマー原液として用い、ポリマーを流量１６ｍ３／ｈｒで流入させた時の上部パックケース内の流速分布について計算し、ポリマー流れが流速０．００５ｍ／ｓ以上の成分をもつ範囲を斜線部で示した。この時得られた結果を図１２に示す。図１２に示すように、流速０．００５ｍ／ｓ以上の範囲（斜線部で示す範囲、以下の実施例、比較例も同様）は上部パックケース内において端部まで拡がることが確認された。従って、本口金パックを適用すれば、ポリマーが上部パックケース内の隅まで行き渡りやすくなり、ポリマーが滞留しやすい箇所が解消され、さらに空気が残存しやすくなる領域も見られないため、非常に良好な結果になると考えられる。
（実施例２）
上部パックケースの形状を図７に示す様な、ｚ軸方向に対し多段には分割しない形式に代えた以外は、実施例１と同様の条件を用い数値解析を行った。得られた結果を図１３（ポリマー流れが流速０．００５ｍ／ｓ以上の成分をもつ範囲を斜線部で示すことも実施例１と同様である）に示す。実施例１と同様に非常に良好な結果が得られた。
（実施例３）
上部パックケースとして図１０に示す式（１）のｘ、ｙ、ｚの各値を（ｚ＝０とｚ＝Ｌを除いて）＋１５％の値としたものに代えた以外は、実施例１と同様の条件を用い数値解析を行った。得られた結果を図１４に示す。実施例１と同様に良好な結果が得られた。
（実施例４）
上部パックケースとして図１０に示す式（１）のｘ、ｙ、ｚの各値を（ｚ＝０とｚ＝Ｌを除いて）−１５％の値としたものに代えた以外は、実施例１と同様の条件を用い数値解析を行った。得られた結果を図１５に示す。実施例１と同様に良好な結果が得られた。
（実施例５）
上部パックケースを図８に示すポリマー流路壁面が急に緩やかになる形式に代えた以外は、実施例１と同様の条件を用い数値解析を行った。得られた結果を図１６に示す。ポリマー流路壁面が急に緩やかになる場合、ポリマーはポリマー流路壁面に沿って流れやすくなるので、空気が残存しやすい領域はなくなるが、実施例１と比較してポリマーが端部まで拡がりにくいため、口金における吐出孔を配置できる領域がやや限定されるという結果が得られた。かかる結果より、使用に当たっては口金の吐出孔の配置等に注意する必要はあるが、良好に使用できることが判った。
（実施例６）
上部パックケースを図９に示すポリマー流路壁面が少しずつ緩やかになる形式に代えた以外は、実施例１と同様の条件を用い数値解析を行った。得られた結果を図１７に示す。ポリマー流路壁面が少しずつ緩やかになる場合、実施例５と比較してポリマーは端部まで拡がり易くなるが、特に短辺方向についてポリマーがポリマー流路壁面に沿って流れる難い部分があり、空気が残存しやすい領域が生じ、口金における吐出孔を配置できる領域がやや限定されるという結果が得られた。かかる結果より、使用に当たっては口金の吐出孔の配置等に注意する必要はあるが、良好に使用できることが判った。
（実施例７）
上部パックケースを図１１に示す式（１）の値のｘ、ｙ、ｚの各値を（ｚ＝０とｚ＝Ｌを除いて）＋２０％の値に設定した形式に代えた以外は、実施例２と同様の条件を用い数値解析を行った。得られた結果を図１８に示す。得られた結果は実施例３の上部パックケースを図１０に示す式（１）の値の＋１５％の値に設定した形式と比較し、ポリマーの拡がり易さは変わらないが、やや、空気が残存しやすくなるため、口金における吐出孔を配置できる領域がやや限定されるという結果が得られた。かかる結果より、使用に当たっては口金の吐出孔の配置等に注意する必要はあるが、良好に使用できることが判った。
（実施例８）
上部パックケースを図１１に示す式（１）の値のｘ、ｙ、ｚの各値を（ｚ＝０とｚ＝Ｌを除いて）−２０％の値に設定した形式に代えた以外は、実施例２と同様の条件を用い数値解析を行った。得られた結果を図１９に示す。得られた結果は実施例４の上部パックケースを図１０に示す式（１）の値の−１５％の値に設定した形式と比較し、空気が残存しやすい領域は見られないが、ポリマーが端部まで拡がりにくいため、口金における吐出孔を配置できる領域がやや限定されるという結果が得られた。かかる結果より、使用に当たっては口金の吐出孔の配置等に注意する必要はあるが、良好に使用できることが判った。
（比較例１）
上部パックケースを図６に示すポリマー流入管流出面から上部パックケース流出面まで単調に拡がる従来の上部パックケースの形状に代えた以外は、実施例１と同様の条件を用い数値解析を行った。得られた結果を図２０（ポリマー流れが流速０．００５ｍ／ｓ以上の成分をもつ範囲を斜線部で示すことも実施例１と同様である）に示す。図２０に示すように従来の上部パックケースにおいては、ポリマーが端部まで拡がりにくいことが判る。このように、ポリマーが端部まで拡がりにくい場合、端部においてポリマーが滞留しやすくなるので、ポリマーゲルが発生しやすくなる。またポリマー流路壁面の上部にてポリマー流速が遅くなるため、空気が残存しやすくなり、残存した空気の気泡による糸切れが生じやすくなる。
【産業上の利用可能性】
【００３９】
本発明は、合成繊維等の紡糸において利用できる。
【図面の簡単な説明】
【００４０】
【図１】本発明の矩形紡糸パックの一実施形態を示すポリマー流れに平行な断面図である。
【図２】本発明における上部パックケースの壁面の形状を説明する三面図である。
【図３】丸型紡糸パックのポリマー流れに平行な断面図である。
【図４】丸型紡糸パックにおける上部パックケースの壁面の形状を説明する断面図である。
【図５】従来の矩形紡糸パックのポリマー流れに平行な断面図である。
【図６】従来の矩形紡糸パックにおける上部パックケースの壁面の形状を説明する三面図である。
【図７】本発明の一実施形態における上部パックケースの壁面の形状を説明する三面図である。
【図８】本発明の一実施形態における上部パックケースの壁面の形状を説明する三面図である。
【図９】本発明の一実施形態における上部パックケースの壁面の形状を説明する三面図である。
【図１０】図７に、式（１）の値＋１５％に頂点を有する仮想壁面と、式（１）の値−１５％に頂点を有する仮想壁面とを書き加えた図である。
【図１１】図７に、式（１）の値＋２０％に頂点を有する仮想壁面と、式（１）の値−２０％に頂点を有する仮想壁面とを書き加えた図である。
【図１２】図１に示すポリマー流路を有する上部パックケース内におけるポリマー流速分布の数値解析結果である。
【図１３】図７に示すポリマー流路を有する上部パックケース内におけるポリマー流速分布の数値解析結果である。
【図１４】図１０に示す式（１）の値の＋１５％の値に設定したポリマー流路を有する上部パックケース内におけるポリマー流速分布の数値解析結果である。
【図１５】図１０に示す式（１）の値の−１５％の値に設定したポリマー流路を有する上部パックケース内におけるポリマー流速分布の数値解析結果である。
【図１６】図６に示す従来のポリマー流路を有する上部パックケース内におけるポリマー流速分布の数値解析結果である。
【図１７】図８に示すポリマー流路壁面が急に緩やかになる上部パックケース内におけるポリマー流速分布の数値解析結果である。
【図１８】図９に示すポリマー流路壁面が少しずつ緩やかになる上部パックケース内におけるポリマー流速分布の数値解析結果である。
【図１９】図１１に示す式（１）の値の＋２０％の値に設定したポリマー流路を有する上部パックケース内におけるポリマー流速分布の数値解析結果である。
【図２０】図１１に示す式（１）の値の−２０％の値に設定したポリマー流路を有する上部パックケース内におけるポリマー流速分布の数値解析結果である。
【図２１】特許文献１を矩形紡糸パックに適用させた場合における上部パックケースの壁面の形状を説明する三面図である。
【符号の説明】
【００４１】
１：上部パックケース
２：濾過材
３：多孔板
４：口金
５：下部パックケース
６：ポリマー流入管
７：パッキン
８：締付ボルト
Ｆ１：ポリマー流路
【図１】
2008156808.tif 000010
【図２】
2008156808.tif 000011
【図３】
2008156808.tif 000012
【図４】
2008156808.tif 000013
【図５】
2008156808.tif 000014
【図６】
2008156808.tif 000015
【図７】
2008156808.tif 000016
【図８】
2008156808.tif 000017
【図９】
2008156808.tif 000018
【図１０】
2008156808.tif 000019
【図１１】
2008156808.tif 000020
【図１２】
2008156808.tif 000021
【図１３】
2008156808.tif 000022
【図１４】
2008156808.tif 000023
【図１５】
2008156808.tif 000024
【図１６】
2008156808.tif 000025
【図１７】
2008156808.tif 000026
【図１８】
2008156808.tif 000027
【図１９】
2008156808.tif 000028
【図２０】
2008156808.tif 000029
【図２１】
2008156808.tif 000030